"下記一般式1で表されるフェノールスルホン酸アリールエステル。[式中、R1及びR2は、それぞれ独立して、水素原子、炭素数1~8のアルキル基、炭素数1~8のアルコキシ基、ハロゲン原子、ニトロ基又はヒドロキシ基を示し、且つ、R1及びR2は同時に水素原子を示さず;R3及びR4は、それぞれ独立して、炭素数1~8のアルキル基、炭素数2~8のアルケニル基、炭素数1~8のアルコキシ基、ハロゲン原子、ニトロ基、ヒドロキシ基、シアノ基、炭素数6~14のアリール基又は炭素数7~15のアラルキル基を示し;mは、0~3の整数を示し;nは、0~4の整数を示す。]R1及びR2は、それぞれ独立して、炭素数1~8のアルキル基を示し;R3は、炭素数1~8のアルキル基を示す、請求項1に記載のフェノールスルホン酸アリールエステル。下記一般式2で表される、請求項1に記載のフェノールスルホン酸アリールエステル。[式中、R1a及びR2aは、それぞれ独立して、水素原子、炭素数1~8のアルキル基、炭素数1~8のアルコキシ基を示し、且つ、R1a及びR2aが同時に水素原子を示さず;R3aは、炭素数1~8のアルキル基、炭素数2~8のアルケニル基、炭素数1~8のアルコキシ基、ハロゲン原子、ニトロ基、ヒドロキシ基、シアノ基、炭素数6~14のアリール基又は炭素数7~15のアラルキル基を示し;maは、0~3の整数を示す。]R1a及びR2aは、それぞれ独立して、炭素数1~8のアルキル基を示し;R3aは、炭素数1~8のアルキル基を示す、請求項3に記載のフェノールスルホン酸アリールエステル。請求項1~4のいずれか1項に記載のフェノールスルホン酸アリールエステルを少なくとも1種以上含有する、感熱記録材料用顕色剤。支持体の少なくとも片面上に、無色又は淡色の塩基性ロイコ染料と該塩基性ロイコ染料を発色させるための顕色剤とを含有する感熱記録層が積層された感熱記録材料であって、前記顕色剤が請求項1~4のいずれか1項に記載のフェノールスルホン酸アリールエステルを少なくとも1種以上含有する、感熱記録材料。前記顕色剤が、さらにビスフェノール系化合物、ビスフェノールスルホン系化合物、ウレア系化合物及びノボラック型フェノール系化合物からなる群より選ばれる少なくとも1種の第2の顕色剤を含有する、請求項6に記載の感熱記録材料。前記感熱記録層が、1,2-ジ-3-メチルフェノキシエタン、炭素数10~21の脂肪酸アミド、β-ベンジルオキシナフタレン及びジフェニルスルホンからなる群より選ばれる少なくとも1種の増感剤を含有する、請求項6又は7に記載の感熱記録材料。前記感熱記録層が、ヒンダードフェノール系化合物を含有する、請求項6~8のいずれか1項に記載の感熱記録材料。ヒンダードフェノール系化合物が、下記一般式3で表される化合物、下記一般式5で表される化合物及び下記一般式6で表される化合物からなる群より選ばれる少なくとも1種である、請求項9に記載の感熱記録材料。[式中、R5、R8及びR11は、それぞれ独立して、炭素数1~8のアルキル基又は炭素数3~8のシクロアルキル基を示し、R6、R7、R9、R10、R12及びR13は、それぞれ独立して、水素原子、炭素数1~8のアルキル基又は炭素数3~6のシクロアルキル基を示す。][式中、pは1又は2を示す。]一般式3で表される化合物が、下記一般式4で表される化合物である、請求項10に記載の感熱記録材料。[式中、R5a、R8a及びR11aは、tert-ブチル基又はシクロヘキシル基を示し、R6a、R9a及びR12aは、メチル基を示し、R7a、R10a及びR13aは、水素原子を示す。]近年、機器の小型化などにより、顕色剤は、より低印加エネルギーで発色する、すなわち立ち上がり感度に対する要求が大きくなってきている。しかし、立ち上がり感度の高い顕色剤は白紙部と記録部画像の保存性耐熱性、耐可塑剤性等に劣り、また、白紙部と記録部画像の保存性耐熱性、耐可塑剤性等改善のために、感熱記録層上に保護層を設けると、保護層中で印加エネルギーが低減してしまうため、特に立ち上がり感度に劣る等、両方の性能を兼ね備えたものはなかった。本発明は、発色感度が極めて高く、低印加エネルギーで印字されても良好な画像濃度を与えすなわち、立ち上がり感度が高く、且つ、白紙部と記録部画像の保存性耐熱性と耐可塑剤性等に優れた感熱記録材料を実現し得る新規な顕色剤、及び、該顕色剤を使用した感熱記録材料を提供することを目的とする。本発明者らは鋭意検討した結果、特定構造のフェノールスルホン酸アリールエステル誘導体、すなわち下記一般式1で表されるフェノールスルホン酸アリールエステルが顕色剤として優れており、また当該フェノールスルホン酸アリールエステルを顕色剤として感熱記録層に含有させた感熱記録材料が、発色感度が極めて高く、低印加エネルギーで印字されても良好な画像濃度を与えすなわち、立ち上がり感度が高く、白紙部と記録部画像の良好な保存性耐熱性及び耐可塑剤性等とを兼ね備えたバランスの良い感熱記録材料であることを見出し、本発明を完成するに至った。即ち、本発明は、[1]下記一般式1で表されるフェノールスルホン酸アリールエステル、[式中、R1及びR2は、それぞれ独立して、水素原子、炭素数1~8のアルキル基、炭素数1~8のアルコキシ基、ハロゲン原子、ニトロ基又はヒドロキシ基を示し、且つ、R1及びR2は同時に水素原子を示さず;R3及びR4は、それぞれ独立して、炭素数1~8のアルキル基、炭素数2~8のアルケニル基、炭素数1~8のアルコキシ基、ハロゲン原子、ニトロ基、ヒドロキシ基、シアノ基、炭素数6~14のアリール基又は炭素数7~15のアラルキル基を示し;mは、0~3の整数を示し;nは、0~4の整数を示す。][2]R1及びR2は、それぞれ独立して、炭素数1~8のアルキル基を示し;R3は、炭素数1~8のアルキル基を示す、前記[1]に記載のフェノールスルホン酸アリールエステル、[3]下記一般式2で表される、前記[1]に記載のフェノールスルホン酸アリールエステル、[式中、R1a及びR2aは、それぞれ独立して、水素原子、炭素数1~8のアルキル基、炭素数1~8のアルコキシ基を示し、且つ、R1a及びR2aが同時に水素原子を示さず;R3aは、炭素数1~8のアルキル基、炭素数2~8のアルケニル基、炭素数1~8のアルコキシ基、ハロゲン原子、ニトロ基、ヒドロキシ基、シアノ基、炭素数6~14のアリール基又は炭素数7~15のアラルキル基を示し;maは、0~3の整数を示す。][4]R1a及びR2aは、それぞれ独立して、炭素数1~8のアルキル基を示し;R3aは、炭素数1~8のアルキル基を示す、前記[3]に記載のフェノールスルホン酸アリールエステル、[5]前記[1]~[4]のいずれかに記載のフェノールスルホン酸アリールエステルを少なくとも1種以上含有する、感熱記録材料用顕色剤、[6]支持体の少なくとも片面上に、無色又は淡色の塩基性ロイコ染料と該塩基性ロイコ染料を発色させるための顕色剤とを含有する感熱記録層が積層された感熱記録材料であって、前記顕色剤が前記[1]~[4]のいずれかに記載のフェノールスルホン酸アリールエステルを少なくとも1種以上含有する、感熱記録材料、[7]前記顕色剤が、さらにビスフェノール系化合物、ビスフェノールスルホン系化合物、ウレア系化合物及びノボラック型フェノール系化合物からなる群より選ばれる少なくとも1種の第2の顕色剤を含有する、前記[6]に記載の感熱記録材料、[8]前記感熱記録層が、1,2-ジ-3-メチルフェノキシエタン、炭素数10~21の脂肪酸アミド、β-ベンジルオキシナフタレン及びジフェニルスルホンからなる群より選ばれる少なくとも1種の増感剤を含有する、前記[6]又は[7]に記載の感熱記録材料、[9]前記感熱記録層が、ヒンダードフェノール系化合物を含有する、前記[6]~[8]のいずれかに記載の感熱記録材料、[10]ヒンダードフェノール系化合物が、下記一般式3で表される化合物、下記一般式5で表される化合物及び下記一般式6で表される化合物からなる群より選ばれる少なくとも1種である、前記[9]に記載の感熱記録材料、[式中、R5、R8及びR11は、それぞれ独立して、炭素数1~8のアルキル基又は炭素数3~8のシクロアルキル基を示し、R6、R7、R9、R10、R12及びR13は、それぞれ独立して、水素原子、炭素数1~8のアルキル基又は炭素数3~6のシクロアルキル基を示す。][式中、pは1又は2を示す。][11]一般式3で表される化合物が、下記一般式4で表される化合物である、前記[10]に記載の感熱記録材料、[式中、R5a、R8a及びR11aは、tert-ブチル基又はシクロヘキシル基を示し、R6a、R9a及びR12aは、メチル基を示し、R7a、R10a及びR13aは、水素原子を示す。]を提供するものである。本発明によれば、感熱記録材料用顕色剤として、一般式1で表される新規なフェノールスルホン酸アリールエステルを用いることにより、発色感度が極めて高く、低印加エネルギーで印字されても良好な画像濃度を与えすなわち、立ち上がり感度が高く、白紙部と記録部画像の良好な保存性耐熱性及び耐可塑剤性等とを兼ね備えたバランスの良い感熱記録材料を提供することができる。さらに本発明では、白紙部と記録部画像の保存性を特に良好にするために、感熱記録層上に保護層を設けた場合であっても、極めて高い立ち上がり感度を得ることが可能である。以下、本発明をさらに詳しく説明する。本発明のフェノールスルホン酸アリールエステルは、下記一般式1で表される。[式中、R1及びR2は、それぞれ独立して、水素原子、炭素数1~8のアルキル基、炭素数1~8のアルコキシ基、ハロゲン原子、ニトロ基又はヒドロキシ基を示し、且つ、R1及びR2は同時に水素原子を示さず;R3及びR4は、それぞれ独立して、炭素数1~8のアルキル基、炭素数2~8のアルケニル基、炭素数1~8のアルコキシ基、ハロゲン原子、ニトロ基、ヒドロキシ基、シアノ基、炭素数6~14のアリール基又は炭素数7~15のアラルキル基を示し;mは、0~3の整数を示し;nは、0~4の整数を示す。]以下に、上記一般式1における各記号の定義について詳述する。一般式1において、R1及びR2は、それぞれ独立して、水素原子、炭素数1~8のアルキル基、炭素数1~8のアルコキシ基、ハロゲン原子、ニトロ基又はヒドロキシ基を示し、且つ、R1及びR2は同時に水素原子を示さない。R1及びR2は、同一でも異なっていても良く、同一であることが好ましいが、同時に水素原子を示さない。R1又はR2で示される炭素数1~8のアルキル基は、直鎖又は分岐のいずれでもよく、このようなアルキル基としては、例えば、メチル基、エチル基、n-プロピル基、イソプロピル基、n-ブチル基、t-ブチル基、n-ペンチル基、イソペンチル基、ネオペンチル基、t-ペンチル基、n-ヘキシル基、イソヘキシル基、1-メチルペンチル基、2-メチルペンチル基等が挙げられる。アルキル基の炭素数は、好ましく1~5、より好ましくは1~3である。R1又はR2で示される炭素数1~8のアルコキシ基は、直鎖又は分岐のいずれでもよく、このようなアルコキシ基としては、例えば、メトキシ基、エトキシ基、n-プロポキシ基、イソプロポキシ基、n-ブトキシ基、t-ブトキシ基、n-ペントキシ基、イソペントキシ基、ネオペントキシ基、t-ペントキシ基、n-ヘキシルオキシ基、イソヘキシルオキシ基等が挙げられる。中でも合成の容易さと原料の入手のし易さ、工業化の面において、メトキシ基、エトキシ基、n-プロポキシ基、イソプロポキシ基、t-ブトキシ基等の炭素数1~4のアルコキシ基が好ましい。R1又はR2で示されるハロゲン原子としては、塩素原子、臭素原子、フッ素原子、又はヨウ素原子が挙げられ、中でも塩素原子又は臭素原子が好ましい。R1又はR2で示される炭素数2~8のアルケニル基は、直鎖又は分岐のいずれでもよく、例えば、ビニル基、アリル基、イソプロペニル基、1-プロペニル基、2-ブテニル基、3-ブテニル基、1,3-ブタンジエニル基、2-メチル-2-プロペニル基等が挙げられ、中でもビニル基、アリル基が好ましい。R1又はR2で示される炭素数が6~14のアリール基としては、単環~3環式の芳香族炭化水素基が挙げられる。例えば、フェニル基、ナフチル基、アントリル基、フェナントリル基等が挙げられ、中でもフェニル基が好ましい。アリール基は、例えば、上記アルキル基、上記アリール基、ヒドロキシ基、ハロゲン原子で置換されていてもよく、置換基の位置及び数は任意であって特に限定されるものではない。2個以上の置換基で置換されている場合、それらの置換基は同一であっても異なっていてもよい。また、アリール基は、結合しているベンゼン環と縮合していてもよい。R1又はR2で示される炭素数7~15のアラルキル基としては、例えば、フェニルメチル基ベンジル基、フェニルエチル基フェネチル基、ジフェニルメチル基、3-フェニルプロピル基、2-フェニルプロピル基、4-フェニルブチル基、ビフェニル基、ビフェニルメチル基、ナフチルメチル基等が挙げられる。中でもベンジル基等の炭素数7~8のアラルキル基が好適である。R1及びR2は、好ましくは、それぞれ独立して、水素原子、炭素数1~8のアルキル基、炭素数1~8のアルコキシ基を示し、且つ、R1及びR2は同時に水素原子を示さない。R3及びR4は、それぞれ独立して、炭素数1~8のアルキル基、炭素数2~8のアルケニル基、炭素数1~8のアルコキシ基、ハロゲン原子、ニトロ基、ヒドロキシ基、シアノ基、炭素数6~14のアリール基又は炭素数7~15のアラルキル基を示す。R3又はR4で示される炭素数1~8のアルキル基、炭素数2~8のアルケニル基、炭素数1~8のアルコキシ基、ハロゲン原子、炭素数6~14のアリール基及び炭素数7~15のアラルキル基としては、各々、上記R1又はR2で示される炭素数1~8のアルキル基、炭素数2~8のアルケニル基、炭素数1~8のアルコキシ基、ハロゲン原子、炭素数6~14のアリール基及び炭素数7~15のアラルキル基と同様のものが挙げられる。R3及びR4は、好ましくは、それぞれ独立して、炭素数1~8のアルキルを示し、特に好ましくは、メチル基又はエチル基を示す。一般式1において、mは、0~3の整数、好ましくは0~2の整数、特に好ましくは0又は1を示す。nは、0~4の整数、好ましくは0~2の整数、特に好ましくは0又は1を示す。一般式1で表されるフェノールスルホン酸アリールエステルとしては、好ましくは、R1及びR2は、それぞれ独立して、水素原子、炭素数1~8のアルキル基、炭素数1~8のアルコキシ基を示し、且つ、R1及びR2は同時に水素原子を示さず;R3及びR4は、それぞれ独立して、炭素数1~8のアルキル基好ましくは、メチル基又はエチル基を示し;mは、0~2の整数好ましくは0又は1を示し;nは、0~2の整数好ましくは0又は1を示す化合物である。本発明においては、一般式1で表されるフェノールスルホン酸アリールエステルの中でも、下記一般式2で表されるものが特に好ましい。[式中、R1a及びR2aは、それぞれ独立して、水素原子、炭素数1~8のアルキル基、炭素数1~8のアルコキシ基を示し、且つ、R1a及びR2aが同時に水素原子を示さず;R3aは、炭素数1~8のアルキル基、炭素数2~8のアルケニル基、炭素数1~8のアルコキシ基、ハロゲン原子、ニトロ基、ヒドロキシ基、シアノ基、炭素数6~14のアリール基又は炭素数7~15のアラルキル基を示し;maは、0~3の整数を示す。]以下に、上記一般式2における各記号の定義について詳述する。一般式2中、R1a及びR2aは、それぞれ独立して、水素原子、炭素数1~8のアルキル基、炭素数1~8のアルコキシ基を示し、且つ、R1a及びR2aが同時に水素原子を示さない。また、R1a及びR2aは、同一でも異なっていても良く、同一であることが好ましいが、同時に水素原子を示さない。R1a又はR2aで示される炭素数1~8のアルキル基は、直鎖又は分岐のいずれでもよく、このようなアルキル基としては、例えば、メチル基、エチル基、n-プロピル基、イソプロピル基、n-ブチル基、t-ブチル基、n-ペンチル基、イソペンチル基、ネオペンチル基、t-ペンチル基、n-ヘキシル基、イソヘキシル基、1-メチルペンチル基、2-メチルペンチル基等が挙げられる。当該アルキル基の炭素数は、好ましく1~5、より好ましくは1~3である。R1a又はR2aで示される炭素数1~8のアルコキシ基は、直鎖又は分岐のいずれでもよく、このようなアルコキシ基としては、例えば、メトキシ基、エトキシ基、n-プロポキシ基、イソプロポキシ基、n-ブトキシ基、t-ブトキシ基等が挙げられる。中でも合成の容易さと原料の入手のし易さ、工業化の面において、メトキシ基、エトキシ基、n-プロポキシ基、イソプロポキシ基、t-ブトキシ基等の炭素数1~4のアルコキシ基が好ましい。R1a及びR2aとしては、それぞれ独立して、水素原子、メチル基、エチル基、n-プロピル基、イソプロピル基、メトキシ基又はエトキシ基が好ましく、これらの中でも、R1a及びR2aが、それぞれ独立して、メチル基又はエチル基であることが好ましく、特に、R1a及びR2aがいずれも、メチル基又はエチル基であることが好ましい。R3aは、炭素数1~8のアルキル基、炭素数2~8のアルケニル基、炭素数1~8のアルコキシ基、ハロゲン原子、ニトロ基、ヒドロキシ基、シアノ基、炭素数6~14のアリール基又は炭素数7~15のアラルキル基を示す。R3aで示される炭素数1~8のアルキル基、炭素数2~8のアルケニル基、炭素数1~8のアルコキシ基、ハロゲン原子、炭素数6~14のアリール基及び炭素数7~15のアラルキル基としては、各々、上記R1又はR2で示される炭素数1~8のアルキル基、炭素数2~8のアルケニル基、炭素数1~8のアルコキシ基、ハロゲン原子、炭素数6~14のアリール基及び炭素数7~15のアラルキル基と同様のものが挙げられる。R3aとしては、炭素数1~8のアルキル基が好ましく、メチル基又はエチル基が特に好ましい。一般式2において、maは0~3の整数、好ましくは0~2の整数、特に好ましくは0又は1を示す。また、maが1である場合、R3aは、ベンゼン環の4位の位置スルホニル基に対してパラ位に置換されていることが好ましい。一般式2中のヒドロキシ基は、ベンゼン環の4位の位置スルホニル基に対してパラ位に置換されていることが好ましい。一般式2で表されるフェノールスルホン酸アリールエステルとしては、好ましくは、R1a及びR2aは、それぞれ独立して、水素原子、メチル基、エチル基、n-プロピル基、イソプロピル基、メトキシ基又はエトキシ基好ましくは、メチル基又はエチル基を示し、且つ、R1及びR2は同時に水素原子を示さず;R3aは、炭素数1~8のアルキル基好ましくは、メチル基又はエチル基を示し;maは、0~2の整数好ましくは0又は1を示す化合物である。本発明の上記一般式1又は2で表されるフェノールスルホン酸アリールエステルとして、例えば、下記式a1~a11で表される化合物が好適に挙げられるが、これらに限定されるものではない。なお、以下では式a1で表される化合物等を例示化合物a1等と略称することがある。これらの中では、発色感度と保存性のバランスの点から例示化合物a3~a8が好ましい。本発明のフェノールスルホン酸アリールエステルは、公知のスルホン酸エステルの製造方法に準じて合成される。例えば、前述の特許文献3に記載されているように、アセトキシベンゼンスルホニルクロライドとフェノール誘導体とを反応させてエステル体とした後、塩基性条件下あるいは酸性条件下で、脱アセチル化し目的物を得ることができる。本発明の感熱記録材料用顕色剤は、上記一般式1で表されるフェノールスルホン酸アリールエステルを少なくとも1種以上含有する。本発明の感熱記録材料用顕色剤は、上記一般式1で表されるフェノールスルホン酸アリールエステル以外の他の成分を含有していてもよいが、上記一般式1で表されるフェノールスルホン酸アリールエステルの含有量は、最低でも80重量以上、好ましくは、90重量以上、特に好ましくは、95重量以上である。本発明の感熱記録材料は、支持体の少なくとも片面上に感熱記録層が積層されてなり、この感熱記録層は、顕色剤として、上記一般式1で表されるフェノールスルホン酸アリールエステルを少なくとも1種以上含有する。以下に、本発明の感熱記録層に使用される各種材料を例示する。[第2の顕色剤]本発明の感熱記録層は、顕色剤として、上記一般式1で表されるフェノールスルホン酸アリールエステルに加え、その他の顕色剤以下、単に第2の顕色剤とも称するを含有することができる。本発明の感熱記録層における第2の顕色剤の含有量は、本発明のフェノールスルホン酸アリールエステル1重量部に対し、通常0.005~1重量部であり、好ましくは0.01~0.8重量部であり、特に好ましくは0.02~0.7重量部である。第2の顕色剤の含有量がかかる範囲内であることにより、高い発色感度を維持すると共に、耐水性、耐湿性等の画像保存性の優れた感熱記録材料とすることができる。本発明の第2の顕色剤としては、従来の感圧あるいは感熱記録紙の分野で公知のものはすべて使用可能であり、特に制限されるものではないが、ビスフェノールスルホン系化合物、ビスフェノール系化合物、ウレア系化合物およびノボラック型フェノール系化合物が好ましい。以下に代表的な顕色剤の具体例を示す。<ビスフェノールスルホン系化合物>4,4’-ジヒドロキシジフェニルスルホン、2,4’-ジヒドロキシジフェニルスルホン、4-ヒドロキシ-4’-n-プロポキシジフェニルスルホン、4-ヒドロキシ-4’-イソプロポキシジフェニルスルホン、4-ヒドロキシ-4’-アリルオキシジフェニルスルホン、ビス3-アリル-4-ヒドロキシフェニルスルホン、4-ヒドロキシフェニル-4’-ベンジルオキシフェニルスルホン、3,4-ジヒドロキシフェニル-4’-メチルフェニルスルホン、特許第3913820号公報記載のビスフェノールスルホン架橋型化合物、特許第4004289号公報記載のビスフェノールスルホン誘導体化合物等<ビスフェノール系化合物>4,4’-イソプロピリデンジフェノール、2,2’-ビス4-ヒドロキシ-3-メチルフェニルプロパン、1,1-ビス4-ヒドロキシフェニルシクロヘキサン、2,2-ビス4-ヒドロキシフェニル-4-メチルペンタン、4,4’-ジヒドロキシジフェニルスルフィド、ジ4-ヒドロキシ-3-メチルフェニルスルフィド、2,2’-チオビス3-tert-オクチルフェノール、2,2’-チオビス4-tert-オクチルフェノール等<ウレア系化合物>4,4’-ビス3-フェノキシカルボニルアミノメチルフェニルウレイドジフェニルスルホン、特許第4601174号公報に記載されたN-p-トルエンスルホニル-N’-3-p-トルエンスルホニル-オキシ-フェニルウレア化合物等<ノボラック型フェノール系化合物>国際公開第02/098674号パンフレットに記載のフェノール-ホルマリン縮合物等<その他>活性白土、アタパルジャイト、コロイダルシリカ、珪酸アルミニウム等の無機酸性物質、ヒドロキノンモノベンジルエーテル、4-ヒドロキシ安息香酸ベンジル、特開平8-59603号公報記載のアミノベンゼンスルホンアミド誘導体、ビス4-ヒドロキシフェニルチオエトキシメタン、1,5-ジ4-ヒドロキシフェニルチオ-3-オキサペンタン、ビスp-ヒドロキシフェニル酢酸ブチル、ビスp-ヒドロキシフェニル酢酸メチル、1,1-ビス4-ヒドロキシフェニル-1-フェニルエタン、1,4-ビス[α-メチル-α-4’-ヒドロキシフェニルエチル]ベンゼン、1,3-ビス[α-メチル-α-4’-ヒドロキシフェニルエチル]ベンゼン、国際公開第02/081229号パンフレットあるいは特開2002-301873号公報記載の化合物、N,N’-ジ-m-クロロフェニルチオウレア等のチオ尿素化合物、p-クロロ安息香酸、没食子酸ステアリル、ビス[4-n-オクチルオキシカルボニルアミノサリチル酸亜鉛]2水和物、4-[2-p-メトキシフェノキシエチルオキシ]サリチル酸、4-[3-p-トリルスルホニルプロピルオキシ]サリチル酸、5-[p-2-p-メトキシフェノキシエトキシクミル]サリチル酸の芳香族カルボン酸、及びこれらの芳香族カルボン酸の亜鉛、マグネシウム、アルミニウム、カルシウム、チタン、マンガン、スズ、ニッケル等の多価金属塩との塩、さらにはチオシアン酸亜鉛のアンチピリン錯体、テレフタルアルデヒド酸と他の芳香族カルボン酸との複合亜鉛塩等が挙げられる。特開平10-258577号公報記載の高級脂肪酸金属複塩や多価ヒドロキシ芳香族化合物などの金属キレート型発色成分を含有することもできる。これらの第2の顕色剤の中でも、好ましくは、4,4’-ジヒドロキシジフェニルスルホン、2,4’-ジヒドロキシジフェニルスルホン、4-ヒドロキシ-4’-n-プロポキシジフェニルスルホン、4-ヒドロキシ-4’-イソプロポキシジフェニルスルホン、4-ヒドロキシ-4’-アリルオキシジフェニルスルホン、ビス3-アリル-4-ヒドロキシフェニルスルホン、4,4’-イソプロピリデンジフェノール、2,2’-ビス4-ヒドロキシ-3-メチルフェニルプロパン、特許第3913820号公報記載のジフェニルスルホン架橋型化合物、特許第4004289号公報記載のジフェニルスルホン誘導体化合物、国際公開第02/098674号パンフレットに記載のフェノール-ホルマリン縮合物、4,4’-ビス3-フェノキシカルボニルアミノメチルフェニルウレイドジフェニルスルホン、特許第4601174号公報に記載されたN-p-トルエンスルホニル-N’-3-p-トルエンスルホニル-オキシ-フェニルウレア化合物であり、特に好ましくは、4,4’-ジヒドロキシジフェニルスルホン、2,4’-ジヒドロキシジフェニルスルホン、4-ヒドロキシ-4’-n-プロポキシジフェニルスルホン、4-ヒドロキシ-4’-イソプロポキシジフェニルスルホン、4-ヒドロキシ-4’-アリルオキシジフェニルスルホン、ビス3-アリル-4-ヒドロキシフェニルスルホン、特許第3913820号公報記載のビスフェノールスルホン架橋型化合物、特許第4004289号公報記載のビスフェノールスルホン誘導体化合物である。これらの第2の顕色剤は単独、あるいは2種以上混合しても使用できる。また、これらの化合物は、公知の方法によって製造することができる。[無色ないし淡色の塩基性電子供与性ロイコ染料]本発明で使用する無色ないし淡色の塩基性電子供与性ロイコ染料としては、従来の感圧あるいは感熱記録紙分野で公知のものは全て使用可能であり、特に制限されるものではないが、トリフェニルメタン系化合物、フルオラン系化合物、フルオレン系化合物、ジビニル系化合物等が好ましい。以下に代表的なロイコ染料染料前駆体の具体例を示す。また、これらの染料前駆体は単独又は2種以上混合して使用してもよい。<トリフェニルメタン系ロイコ染料>3,3-ビスp-ジメチルアミノフェニル-6-ジメチルアミノフタリド別名クリスタルバイオレットラクトン;3,3-ビスp-ジメチルアミノフェニルフタリド別名マラカイトグリーンラクトン<フルオラン系ロイコ染料>3-ジエチルアミノ-6-メチルフルオラン;3-ジエチルアミノ-6-メチル-7-アニリノフルオラン;3-ジエチルアミノ-6-メチル-7-o,p-ジメチルアニリノフルオラン;3-ジエチルアミノ-6-メチル-7-クロロフルオラン;3-ジエチルアミノ-6-メチル-7-m-トリフルオロメチルアニリノフルオラン;3-ジエチルアミノ-6-メチル-7-o-クロロアニリノフルオラン;3-ジエチルアミノ-6-メチル-7-p-クロロアニリノフルオラン;3-ジエチルアミノ-6-メチル-7-o-フルオロアニリノフルオラン;3-ジエチルアミノ-6-メチル-7-m-メチルアニリノフルオラン;3-ジエチルアミノ-6-メチル-7-n-オクチルアニリノフルオラン;3-ジエチルアミノ-6-メチル-7-n-オクチルアミノフルオラン;3-ジエチルアミノ-6-メチル-7-ベンジルアミノフルオラン;3-ジエチルアミノ-6-メチル-7-ジベンジルアミノフルオラン;3-ジエチルアミノ-6-クロロ-7-メチルフルオラン;3-ジエチルアミノ-6-クロロ-7-アニリノフルオラン;3-ジエチルアミノ-6-クロロ-7-p-メチルアニリノフルオラン;3-ジエチルアミノ-6-エトキシエチル-7-アニリノフルオラン;3-ジエチルアミノ-7-メチルフルオラン;3-ジエチルアミノ-7-クロロフルオラン;3-ジエチルアミノ-7-m-トリフルオロメチルアニリノフルオラン;3-ジエチルアミノ-7-o-クロロアニリノフルオラン;3-ジエチルアミノ-7-p-クロロアニリノフルオラン;3-ジエチルアミノ-7-o-フルオロアニリノフルオラン;3-ジエチルアミノ-ベンゾaフルオラン;3-ジエチルアミノ-ベンゾcフルオラン;3-ジブチルアミノ-6-メチル-フルオラン;3-ジブチルアミノ-6-メチル-7-アニリノフルオラン;3-ジブチルアミノ-6-メチル-7-o,p-ジメチルアニリノフルオラン;3-ジブチルアミノ-6-メチル-7-o-クロロアニリノフルオラン;3-ジブチルアミノ-6-メチル-7-p-クロロアニリノフルオラン;3-ジブチルアミノ-6-メチル-7-o-フルオロアニリノフルオラン;3-ジブチルアミノ-6-メチル-7-m-トリフルオロメチルアニリノフルオラン;3-ジブチルアミノ-6-メチル-クロロフルオラン;3-ジブチルアミノ-6-エトキシエチル-7-アニリノフルオラン;3-ジブチルアミノ-6-クロロ-7-アニリノフルオラン;3-ジブチルアミノ-6-メチル-7-p-メチルアニリノフルオラン;3-ジブチルアミノ-7-o-クロロアニリノフルオラン;3-ジブチルアミノ-7-o-フルオロアニリノフルオラン;3-ジ-n-ペンチルアミノ-6-メチル-7-アニリノフルオラン;3-ジ-n-ペンチルアミノ-6-メチル-7-p-クロロアニリノフルオラン;3-ジ-n-ペンチルアミノ-7-m-トリフルオロメチルアニリノフルオラン;3-ジ-n-ペンチルアミノ-6-クロロ-7-アニリノフルオラン;3-ジ-n-ペンチルアミノ-7-p-クロロアニリノフルオラン;3-ピロリジノ-6-メチル-7-アニリノフルオラン;3-ピペリジノ-6-メチル-7-アニリノフルオラン;3-N-メチル-N-プロピルアミノ-6-メチル-7-アニリノフルオラン;3-N-メチル-N-シクロヘキシルアミノ-6-メチル-7-アニリノフルオラン;3-N-エチル-N-シクロヘキシルアミノ-6-メチル-7-アニリノフルオラン;3-N-エチル-N-シクロヘキシルアミノ-6-メチル-7-p-クロロアニリノフルオラン;3-N-エチル-p-トルイディノ-6-メチル-7-アニリノフルオラン;3-N-エチル-N-イソアミルアミノ-6-メチル-7-アニリノフルオラン;3-N-エチル-N-イソアミルアミノ-6-クロロ-7-アニリノフルオラン;3-N-エチル-N-テトラヒドロフルフリルアミノ-6-メチル-7-アニリノフルオラン;3-N-エチル-N-イソブチルアミノ-6-メチル-7-アニリノフルオラン;3-N-エチル-N-エトキシプロピルアミノ-6-メチル-7-アニリノフルオラン;3-シクロヘキシルアミノ-6-クロロフルオラン;2-4-オキサヘキシル-3-ジメチルアミノ-6-メチル-7-アニリノフルオラン;2-4-オキサヘキシル-3-ジエチルアミノ-6-メチル-7-アニリノフルオラン;2-4-オキサヘキシル-3-ジプロピルアミノ-6-メチル-7-アニリノフルオラン;2-メチル-6-p-p-ジメチルアミノフェニルアミノアニリノフルオラン;2-メトキシ-6-p-p-ジメチルアミノフェニルアミノアニリノフルオラン;2-クロロ-3-メチル-6-p-p-フェニルアミノフェニルアミノアニリノフルオラン;2-クロロ-6-p-p-ジメチルアミノフェニルアミノアニリノフルオラン;2-ニトロ-6-p-p-ジエチルアミノフェニルアミノアニリノフルオラン;2-アミノ-6-p-p-ジエチルアミノフェニルアミノアニリノフルオラン;2-ジエチルアミノ-6-p-p-ジエチルアミノフェニルアミノアニリノフルオラン;2-フェニル-6-メチル-6-p-p-フェニルアミノフェニルアミノアニリノフルオラン;2-ベンジル-6-p-p-フェニルアミノフェニルアミノアニリノフルオラン;2-ヒドロキシ-6-p-p-フェニルアミノフェニルアミノアニリノフルオラン;3-メチル-6-p-p-ジメチルアミノフェニルアミノアニリノフルオラン;3-ジエチルアミノ-6-p-p-ジエチルアミノフェニルアミノアニリノフルオラン;3-ジエチルアミノ-6-p-p-ジブチルアミノフェニルアミノアニリノフルオラン;2,4-ジメチル-6-4-ジメチルアミノアニリノ-フルオラン<フルオレン系ロイコ染料>3,6,6’-トリスジメチルアミノスピロフルオレン-9,3’-フタリド;3,6,6’-トリスジエチルアミノスピロフルオレン-9,3’-フタリド<ジビニル系ロイコ染料>3,3-ビス-2-p-ジメチルアミノフェニル-2-p-メトキシフェニルエテニル-4,5,6,7-テトラブロモフタリド;3,3-ビス-2-p-ジメチルアミノフェニル-2-p-メトキシフェニルエテニル-4,5,6,7-テトラクロロフタリド;3,3-ビス-1,1-ビス4-ピロリジノフェニルエチレン-2-イル-4,5,6,7-テトラブロモフタリド;3,3-ビス-1-4-メトキシフェニル-1-4-ピロリジノフェニルエチレン-2-イル-4,5,6,7-テトラクロロフタリド<その他>3-4-ジエチルアミノ-2-エトキシフェニル-3-1-エチル-2-メチルインドール-3-イル-4-アザフタリド;3-4-ジエチルアミノ-2-エトキシフェニル-3-1-オクチル-2-メチルインドール-3-イル-4-アザフタリド;3-4-シクロヘキシルエチルアミノ-2-メトキシフェニル-3-1-エチル-2-メチルインドール-3-イル-4-アザフタリド;3,3-ビス1-エチル-2-メチルインドール-3-イルフタリド;3,6-ビスジエチルアミノフルオラン-γ-3’-ニトロアニリノラクタム;3,6-ビスジエチルアミノフルオラン-γ-4’-ニトロアニリノラクタム;1,1-ビス-2’,2’,2’’,2’’-テトラキス-p-ジメチルアミノフェニル-エテニル-2,2-ジニトリルエタン;1,1-ビス-2’,2’,2’’,2’’-テトラキス-p-ジメチルアミノフェニル-エテニル-2-β-ナフトイルエタン;1,1-ビス-2’,2’,2’’,2’’-テトラキス-p-ジメチルアミノフェニル-エテニル-2,2-ジアセチルエタン;ビス-2,2,2’,2’-テトラキス-p-ジメチルアミノフェニル-エテニル-メチルマロン酸ジメチルエステル[増感剤]本発明で使用する増感剤としては、従来公知の増感剤をすべて使用可能であり、特に制限されるものではないが、例えば、ステアリン酸アミド、パルミチン酸アミド等の炭素数10~21の脂肪酸アミド、エチレンビスアミド、モンタン酸ワックス、ポリエチレンワックス、1,2-ジ-3-メチルフェノキシエタン、p-ベンジルビフェニル、β-ベンジルオキシナフタレン、ジフェニルスルホン、4-ビフェニル-p-トリルエーテル、m-ターフェニル、1,2-ジフェノキシエタン、シュウ酸ジベンジル、シュウ酸ジp-クロロベンジル、シュウ酸ジp-メチルベンジル、テレフタル酸ジベンジル、p-ベンジルオキシ安息香酸ベンジル、ジ-p-トリルカーボネート、フェニル-α-ナフチルカーボネート、1,4-ジエトキシナフタレン、1-ヒドロキシ-2-ナフトエ酸フェニルエステル、o-キシレン-ビス-フェニルエーテル、4-m-メチルフェノキシメチルビフェニル、4,4’-エチレンジオキシ-ビス-安息香酸ジベンジルエステル、ジベンゾイルオキシメタン、1,2-ジ3-メチルフェノキシエチレン、ビス[2-4-メトキシ-フェノキシエチル]エーテル、p-ニトロ安息香酸メチル、p-トルエンスルホン酸フェニルを使用することができる。これらの中でも、特に好ましくは、1,2-ジ-3-メチルフェノキシエタン、ステアリン酸アミド、パルミチン酸アミド等の炭素数10~21の脂肪酸アミド、β-ベンジルオキシナフタレン、ジフェニルスルホンである。これらの増感剤は、単独又は2種以上混合して使用してもよい。尚、これらの増感剤は使用しなくてもよい。[安定剤]本発明においては、上記課題に対する所望の効果を阻害しない範囲で、白紙部と記録部画像の保存性向上等のため、安定剤を用いることができる。かかる安定剤としては、例えば、ヒンダードフェノール系化合物、4,4’-ブチリデン6-t-ブチル-3-メチルフェノール、2,2’-ジ-t-ブチル-5,5’-ジメチル-4,4’-スルホニルジフェノール、1,1,3-トリス2-メチル-4-ヒドロキシ-5-シクロヘキシルフェニルブタン、1,1,3-トリス2-メチル-4-ヒドロキシ-5-t-ブチルフェニルブタン等、あるいはベンゾフェノン系やトリアゾール系の紫外線吸収剤が挙げられるが、特にこれらに制限されるものではない。これらの安定剤は、単独又は二種以上を混合して使用してもよい。これらの中でも特に好ましくは、ヒンダードフェノール系化合物である。<ヒンダードフェノール系化合物>本発明で使用するヒンダードフェノール系化合物は、一分子中に、通常1個以上、15個以下、好ましくは2個以上、6個以下のフェノール基を有し、分子量が通常200以上、2000以下、好ましくは250以上、1800以下、より好ましくは300以上、1500以下の化合物である。本発明で使用するヒンダードフェノール系化合物の融点は、好ましくは100°C以上であり、また、通常300°C以下である。本発明で使用するヒンダードフェノール系化合物は、2位又は6位のいずれかが水素原子であるフェノール基ヒドロキシフェニル基を少なくとも1個有することが好ましい。本発明で使用するヒンダードフェノール系化合物の好適な態様としては、例えば、トリスアルカン、1,1,3-トリス置換ブタン系化合物等が挙げられ、具体的には、特公昭39-4469号公報、特開昭56-40629号公報等に記載されているトリスアルカン、1,1,3-トリス置換ブタン系化合物等が挙げられる。本発明において、ヒンダードフェノール系化合物は、保存性向上の観点から、特に好ましくはトリスアルカン又は1,1,3-トリス置換ブタン系化合物であり、殊更好ましくは下記一般式3で表される化合物以下、一般式3の化合物ともいうである。[式中、R5、R8及びR11は、それぞれ独立して、炭素数1~8のアルキル基又は炭素数3~8のシクロアルキル基を示し、R6、R7、R9、R10、R12及びR13は、それぞれ独立して、水素原子、炭素数1~8のアルキル基又は炭素数3~5のシクロアルキル基を示す。]当該一般式3の化合物において、式中、R5、R8及びR11で示される炭素数1~8のアルキル基は、直鎖状又は分岐状のいずれでもよく、具体的には、例えば、メチル基、エチル基、n-プロピル基、イソプロピル基、n-ブチル基、イソブチル基、sec-ブチル基、tert-ブチル基、n-ペンチル基、イソペンチル基、sec-ペンチル基、tert-ペンチル基、2-メチルブチル基、n-ヘキシル基、イソヘキシル基、sec-ヘキシル基、tert-ヘキシル基、ヘプチル基、n-オクチル基、イソオクチル基、sec-オクチル基、tert-オクチル基、2-エチルヘキシル基等が挙げられる。当該アルキル基の炭素数は1~6が好ましい。当該一般式3の化合物において、式中、R5、R8及びR11で示される炭素数3~8のシクロアルキル基としては、例えば、シクロプロピル基、シクロブチル基、シクロペンチル基、シクロヘキシル基等が挙げられる。当該シクロアルキル基の炭素数は3~6が好ましい。当該一般式3の化合物において、式中、R5、R8及びR11は、互いに同一の基であってもよいし、異なる基であってもよいが、互いに同一の基であることが好ましい。当該一般式3の化合物において、式中、R6、R7、R9、R10、R12及びR13で示される炭素数1~8のアルキル基は、直鎖状又は分岐状のいずれでもよく、具体的には、例えば、メチル基、エチル基、n-プロピル基、イソプロピル基、n-ブチル基、イソブチル基、sec-ブチル基、tert-ブチル基、n-ペンチル基、イソペンチル基、sec-ペンチル基、tert-ペンチル基、2-メチルブチル基、n-ヘキシル基、イソヘキシル基、sec-ヘキシル基、tert-ヘキシル基、ヘプチル基、n-オクチル基、イソオクチル基、sec-オクチル基、tert-オクチル基、2-エチルヘキシル基等が挙げられる。当該アルキル基の炭素数は、1~5が好ましい。当該一般式3の化合物において、式中、R6、R7、R9、R10、R12及びR13で示される炭素数3~8のシクロアルキル基としては、例えば、シクロプロピル基、シクロブチル基、シクロペンチル基、シクロヘキシル基等が挙げられる。当該シクロアルキル基の炭素数は3~5が好ましい。当該一般式3の化合物において、式中、R6、R7、R9、R10、R12及びR13は、それぞれ独立して、水素原子、炭素数1~5のアルキル基又は炭素数3~5のシクロアルキル基であることが好ましく、R7、R10及びR13の少なくとも1つが水素原子であることがより好ましい。一般式3の化合物の中でも、下記一般式4で表される化合物以下、一般式4の化合物ともいうが特に好ましい。[式中、R5a、R8a及びR11aは、tert-ブチル基又はシクロヘキシル基を示し、R6a、R9a及びR12aは、メチル基を示し、R7a、R10a及びR13aは、水素原子を示す。]当該一般式4の化合物において、式中、R5a、R8a及びR11aは、互いに同一の基であってもよいし、異なる基であってもよいが、互いに同一の基であることが好ましい。一般式3及び4の化合物は、自体公知の製造方法に準じて合成することができる。また、一般式3及び4の化合物は市販品を使用してもよく、R5a、R8a及びR11aがtert-ブチル基である一般式4の化合物の市販品としては、例えば、アデカ社製のアデカスタブAO-30商品名、大阪新薬社製のOS-930商品名等が挙げられ、R5a、R8a及びR11aがシクロヘキシル基である一般式4の化合物の市販品としては、例えば、アデカ社製のアデカアークルズDH-43商品名等が挙げられる。また、ヒンダードフェノール系化合物として、下記一般式5~11で表される化合物を使用することもできる。これらの化合物は、公知の方法によって製造することができる。[式中、pは1又は2を示す。]これらの中でも、下記一般式4で表される化合物、下記一般式5で表される化合物及び下記一般式6で表される化合物からなる群より選ばれる少なくとも1種を好ましく使用することができる。[式中、R5a、R8a及びR11aは、tert-ブチル基又はシクロヘキシル基を示し、R6a、R9a及びR12aは、メチル基を示し、R7a、R10a及びR13aは、水素原子を示す。][式中、pは1又は2を示す。]本発明において、ヒンダードフェノール系化合物は、いずれか1種を単独で用いてもよいし、2種以上を混合して用いてもよい。本発明の感熱記録材料において、感熱記録層中のヒンダードフェノール系化合物の含有量は、フェノールスルホン酸アリールエステル1重量部に対し0.001~2重量部であり、好ましくは、0.005~1重量部であり、特に好ましくは0.01~0.5重量部である。ヒンダードフェノール系化合物の含有量がかかる範囲より少ない場合は、使用効果が十分に得られない可能性があり、またかかる範囲よりも多い場合は、発色感度や記録部画像の耐可塑剤性が低下する可能性がある。[その他の成分]本発明において、その他の成分として上記課題に対する所望の効果を阻害しない範囲でバインダー、架橋剤、顔料、滑剤、その他の助剤なども感熱記録層に使用できる。また、バインダー、架橋剤、顔料、滑剤、その他の助剤などは、感熱記録層のみならず保護層等をはじめとする必要に応じて設けられた各塗工層にも使用することができる。<バインダー>本発明で使用するバインダーとしては、完全ケン化ポリビニルアルコール、部分ケン化ポリビニルアルコール、アセトアセチル化ポリビニルアルコール、カルボキシ変性ポリビニルアルコール、アマイド変性ポリビニルアルコール、スルホン酸変性ポリビニルアルコール、ブチラール変性ポリビニルアルコール、オレフィン変性ポリビニルアルコール、ニトリル変性ポリビニルアルコール、ピロリドン変性ポリビニルアルコール、シリコーン変性ポリビニルアルコール、その他の変性ポリビニルアルコール、ヒドロキシエチルセルロース、メチルセルロース、エチルセルロース、カルボキシメチルセルロース、スチレン-無水マレイン酸共重合体、スチレン-ブタジエン共重合体並びにエチルセルロール、アセチルセルロースのようなセルロース誘導体、カゼイン、アラビヤゴム、酸化澱粉、エーテル化澱粉、ジアルデヒド澱粉、エステル化澱粉、ポリ塩化ビニル、ポリ酢酸ビニル、ポリアクリルアミド、ポリアクリル酸エステル、ポリビニルブチラール、ポリスチロール及びそれらの共重合体、ポリアミド樹脂、シリコーン樹脂、石油樹脂、テルペン樹脂、ケトン樹脂、クマロン樹脂等を例示することができる。これらの高分子物質は水、アルコール、ケトン類、エステル類、炭化水素などの溶剤に溶かして使用するほか、水又は他の媒体中に乳化又はペースト状に分散した状態で使用し、要求品質に応じて併用することも出来る。<架橋剤>本発明で使用する架橋剤としては、グリオキザール、メチロールメラミン、メラミンホルムアルデヒド樹脂、メラミン尿素樹脂、ポリアミンエピクロロヒドリン樹脂、ポリアミドエピクロロヒドリン樹脂、過硫酸カリウム、過硫酸アンモニウム、過硫酸ソーダ、塩化第二鉄、塩化マグネシウム、ホウ砂、ホウ酸、ミョウバン、塩化アンモニウムなどを例示することができる。<顔料>本発明で使用する顔料としては、例えば、シリカ、炭酸カルシウム、カオリン、焼成カオリン、ケイソウ土、タルク、酸化チタン、水酸化アルミニウムなどの無機又は有機充填剤などが挙げられる。<滑剤>本発明で使用する滑剤としては、例えば、ステアリン酸亜鉛、ステアリン酸カルシウム等の脂肪酸金属塩、ワックス類、シリコーン樹脂類などが挙げられる。<その他の助剤>本発明においては、上記課題に対する所望の効果を阻害しない範囲で、分散剤、消泡剤、蛍光染料等の各種助剤を用いることができる。本発明の感熱記録層に使用するロイコ染料、顕色剤、増感剤、その他の各種成分の感熱記録層中の量は要求される性能及び記録適性に従って決定され、特に限定されるものではないが、通常、ロイコ染料1重量部に対して顕色剤0.5~10重量部、増感剤0.5~10重量部程度、その他の成分0.01~10重量部が使用される。<支持体>支持体としては、その形状、構造、大きさ、材料等については、特に制限はなく、目的に応じて適宜選択することができる。形状としては、例えば、シート状、ロール状、平板状などが挙げられる。構造としては、単層構造であってもよいし、積層構造であってもよく、大きさとしては、目的とする感熱記録材料の用途等に応じて適宜選択することができる。材料としては、例えば、プラスチックフィルム、合成紙、上質紙、古紙パルプ、再生紙、片艶紙、耐油紙、コート紙、アート紙、キャストコート紙、微塗工紙、樹脂ラミネート紙、剥離紙などが挙げられる。またこれらを組み合わせた複合シートを支持体として使用してもよい。支持体の厚みとしては、特に制限はなく、目的に応じて適宜選択することができ、30~2,000μmが好ましく、50~1,000μmがより好ましい。本発明の感熱記録材料において、感熱記録層の形成方法は、特に制限はなく、一般に知られている方法により形成することができる。例えば、ロイコ染料、顕色剤、増感剤、並びに必要に応じて添加する材料を、ボールミル、アトライター、サンドグライダーなどの粉砕機あるいは適当な乳化装置によって数ミクロン以下の粒子径になるまで微粒化し、バインダー及び目的に応じて各種の添加材料を加えて塗液とする。この塗液に用いる溶媒としては、水あるいはアルコール等を用いることができ、その固形分は、通常20~40重量程度である。本発明の感熱記録材料は、上記塗液を支持体の少なくとも片面上に塗工して感熱記録層を形成することによって得ることができる。塗工する手段は特に限定されるものではなく、周知慣用技術に従って塗工することができ、例えば、エアーナイフコーター、ロッドブレードコーター、ベントブレードコーター、ベベルブレードコーター、ロールコーター、カーテンコーターなど各種コーターを備えたオフマシン塗工機やオンマシン塗工機が適宜選択され使用される。感熱記録層の塗工量は、その組成や感熱記録材料の用途等により適宜選択することができるが、通常、乾燥重量で1~20g/m2、好ましくは2~12g/m2の範囲である。<保護層>本発明の感熱記録材料においては、感熱記録層上に、保護層を設けることが可能である。一般的に、感熱記録層上に保護層を設けて白紙部と記録部画像の保存性耐熱性、耐可塑剤性等を良好とすると、保護層中で印加エネルギーが低減するため、保護層を設けないよりも低印加エネルギーでの発色感度すなわち、立ち上がり感度が特に劣る。しかしながら、本発明の感熱記録材料においては、感熱記録層上に保護層を設けても立ち上がり感度は良好である。保護層に使用する各種成分の種類及び量は要求される性能及び記録適性に従って決定され、特に限定されるものではない。本発明の感熱記録材料においては、発色感度をさらに高める目的で、顔料を含有した高分子物質などのアンダー層を、支持体と感熱記録層との間に設けることもできる。また、支持体の感熱記録層とは反対側の面にバック層を設け、カールの矯正を図ることも可能である。支持体とアンダー層との間、感熱記録層と保護層との間、支持体とバック層との間に、中間層断熱層を形成してもよい。また、各層の塗工後にスーパーカレンダー等による平滑化処理を施すなど、感熱記録材料分野における各種公知の技術を必要に応じて適宜付加することができる。以下、本発明を実施例によって具体的に説明するが、本発明の範囲はこれらに限定されるものではない。[合成例1]例示化合物a3の合成4-アセトキシベンゼンスルホニルクロライド84gと2,6-ジメチルフェノール36g及びトルエン400mlを1000ml四つ口フラスコに入れ撹拌下、トリエチルアミン45gを滴下し25°Cで3時間反応を行った。反応終了後、反応液に10酢酸水溶液を加え、抽出操作を行った。pHが中性付近になるまで有機層を数回水洗した後、有機層からトルエンを減圧留去した。残渣にメタノール100ml及び炭酸カリウム16gを加えたあと、還流下、1時間撹拌し、脱アセチル化反応を行った。反応終了後、反応液に10酢酸水溶液を加え、酢酸エチルで抽出操作を行った。水洗、乾燥無水硫酸ナトリウムを使用した後に、酢酸エチルを留去し、残渣を再結晶法により精製して目的とする例示化合物a3の純度98HPLC分析結果の白色結晶を得た。高速液体クロマトグラフィーによる分析HPLC分析の条件は、以下のとおりである。カラム:SHISEIDO社製CAPCELLPAKC18粒径:3μm内径×長さ:内径4.6mm×長さ75mm溶離液:アセトニトリル:0.05volリン酸水溶液=60:40容積比流速:0.8ml/min波長:254nm注入量:1μLカラム温度:40°C分析時間:15minサンプル濃度:約10ppm得られた白色結晶の物性は以下の通りであった。<融点>149°C尚、融点は、JISK0064に準拠して測定を行った値である。<IRスペクトルATR>3432,1601,1588,1473,1437,1437,1347,1284,1218,1080,873,757,681,537cm-1<1H-NMRスペクトル270MHz、CDCl3>δ211576696702709785<分子量>276.8M-1[合成例2]例示化合物a4の合成4-アセトキシベンゼンスルホニルクロライド18.3gと2,4,6-トリメチルフェノール8.85g及びトルエン100mlを300ml四つ口フラスコに入れ、撹拌下、トリエチルアミン9.87gを滴下し25°Cで3時間反応を行った。反応終了後、反応液に10酢酸水溶液を加え、抽出操作を行った。pHが中性付近になるまで有機層を数回水洗した後、有機層からトルエンを減圧留去した。残渣にメタノール100ml及び炭酸カリウム3gを加えたあと、還流下、1時間撹拌し、脱アセチル化反応を行った。反応終了後、反応液に10酢酸水溶液を加え、酢酸エチルで抽出操作を行った。水洗、乾燥無水硫酸ナトリウムを使用した後に、酢酸エチルを留去し、残渣を再結晶法により精製して目的とする例示化合物a4の純度99の白色結晶を得た。得られた白色結晶の物性は以下の通りであった。<融点>123°C<IRスペクトルATR>3450,3413,2920,1600,1587,1480,1440,1337,1190,1160,1086,845,692,591,540cm-1<1H-NMRスペクトル270MHz、CDCl3-d6>δ2086Hs224682695783<分子量>290.8M-1[合成例3]例示化合物a6の合成4-アセトキシベンゼンスルホニルクロライド16.9gとチモール2-イソプロピル-5-メチルフェノール9.01g及びトルエン100mlを300ml四つ口フラスコに入れ、撹拌下、トリエチルアミン9.11gを滴下し25°Cで3時間反応を行った。反応終了後、反応液に10酢酸水溶液を加え、抽出操作を行った。pHが中性付近になるまで有機層を数回水洗した後、有機層からトルエンを減圧留去した。残渣にメタノール100ml及び炭酸カリウム3gを加えたあと、還流下、1時間撹拌し、脱アセチル化反応を行った。反応終了後、反応液に10酢酸水溶液を加え、酢酸エチルで抽出操作を行った。水洗、乾燥無水硫酸ナトリウムを使用した後に、酢酸エチルを留去し、残渣を再結晶法により精製して目的とする例示化合物a6の純度98の白色結晶を得た。得られた白色結晶の物性は以下の通りであった。<融点>103~106°C<IRスペクトルATR>3372,2968,1586,1499,1447,1348,1285,1181,1155,1075,942,837,800,721,554cm-1<1H-NMRスペクトル270MHz、CDCl3>δ101103226303601689695701704711715775<分子量>304.9M-1[合成例4]例示化合物a8の合成4-アセトキシベンゼンスルホニルクロライド18.3gと2-メトキシ-p-クレゾール8.9g及びトルエン100mlを300ml四つ口フラスコに入れ、撹拌下、トリエチルアミン9.87gを滴下し25°Cで3時間反応を行った。反応終了後、反応液に10酢酸水溶液を加え、抽出操作を行った。pHが中性付近になるまで有機層を数回水洗した後、有機層からトルエンを減圧留去した。残渣にメタノール100ml及び炭酸カリウム3gを加えたあと、還流下、1時間撹拌し、脱アセチル化反応を行った。反応終了後、反応液に10酢酸水溶液を加え、酢酸エチルで抽出操作を行った。水洗、乾燥無水硫酸ナトリウムを使用した後に、酢酸エチルを留去し、残渣を再結晶法により精製して目的とする例示化合物a8の純度99の白色結晶を得た。得られた白色結晶の物性は以下の通りであった。<融点>101°C<IRスペクトルATR>3396,1600,1588,1503,1470,1347,1287,1193,1178,2244,1112,1088,1030,855,809,753,704,559,540cm-1<1H-NMRスペクトル270MHz、CDCl3>δ231356601664669690773<分子量>292.8M-1以下の実施例及び比較例においては、支持体の片面にアンダー層、感熱記録層を形成した。感熱記録体の各塗工層に用いた塗液を以下のように調製した。尚、以下の説明中、部及びはそれぞれ重量部及び重量を示す。アンダー層塗液焼成カオリンBASF社製、商品名:アンシレックス9090.0部スチレン-ブタジエン共重合体ラテックス固形分5010.0部水50.0部上記組成よりなる混合物を混合攪拌してアンダー層塗液を調製した。感熱記録層塗液下記のA液~E液を、それぞれ別々にサンドグラインダーで平均粒子径が0.5μmになるまで湿式磨砕を行った。なお、ここでの平均粒子径は体積基準分布での体積平均径であり、レーザ回折/散乱式粒度分布測定装置で測定した。A液顕色剤分散液4’-ヒドロキシベンゼンスルホン酸2,6ジメチルフェニル例示化合物a36.0部ポリビニルアルコール10水溶液5.0部水1.5部B液第2の顕色剤分散液ビス3-アリル-4-ヒドロキシフェニルスルホン第2の顕色剤6.0部ポリビニルアルコール10水溶液5.0部水1.5部C液ロイコ染料分散液3-ジブチルアミノ-6-メチル-7-アニリノフルオラン山本化成社製、商品名:ODB-26.0部ポリビニルアルコール10水溶液5.0部水1.5部D液増感剤分散液1,2-ジ-3-メチルフェノキシエタン三光社製、商品名:KS-2326.0部ポリビニルアルコール10水溶液5.0部水1.5部E液ヒンダードフェノール系化合物分散液1,1,3-トリス2-メチル-4-ヒドロキシ-5-t-ブチルフェニルブタン大阪新薬社製、商品名:OS-9306.0部ポリビニルアルコール10水溶液5.0部水1.5部次いで下記の割合で各分散液を混合して感熱記録層塗液1とした。A液顕色剤分散液36.0部C液ロイコ染料分散液18.0部シリカ水澤化学社製、商品名:P53725分散液17.5部ポリビニルアルコール10水溶液25.0部[実施例1]支持体である上質紙坪量47g/m2の基紙の片面にアンダー層塗液をマイヤーバーで塗工量が乾燥重量で10g/m2になるように塗工及び乾燥送風乾燥機、60°C、2分間し、アンダー塗工紙を得た。このアンダー塗工紙のアンダー層上に感熱記録層塗液1を塗工量が乾燥重量で3.5g/m2となるように塗工及び乾燥送風乾燥機、60°C、2分間した。得られたシートをスーパーカレンダーで平滑度が500~1000秒になるように処理して感熱記録材料を得た。[実施例2]実施例1のA液顕色剤分散液中の例示化合物a3を例示化合物a4に変更した以外は実施例1と同様にして感熱記録材料を作製した。[実施例3]実施例1のA液顕色剤分散液中の例示化合物a3を例示化合物a8に変更した以外は実施例1と同様にして感熱記録材料を作製した。[実施例4]実施例1のA液顕色剤分散液中の例示化合物a3を例示化合物a6に変更した以外は実施例1と同様にして感熱記録材料を作製した。[比較例1]実施例1のA液顕色剤分散液中の例示化合物a3を4’―ヒドロキシベンゼンスルホン酸4-t-ブチルフェニルに変更した以外は、実施例1と同様にして、感熱記録材料を作製した。[比較例2]実施例1のA液顕色剤分散液中の例示化合物a3を4’-ヒドロキシベンゼンスルホン酸4-クロロフェニルに変更した以外は、実施例1と同様にして、感熱記録材料を作製した。[比較例3]実施例1のA液顕色剤分散液中の例示化合物a3をビスフェノールS4,4’-ジヒドロキシジフェニルスルホンに変えた以外は実施例1と同様にして感熱記録材料を作製した。[比較例4]実施例1のA液顕色剤分散液中の例示化合物a3をビスフェノールA4,4’-イソプロピリデンジフェノールに変えた以外は実施例1と同様にして感熱記録材料を作製した。[比較例5]実施例1のA液顕色剤分散液中の例示化合物a3を特許第2500532号記載の方法で得た4-ヒドロキシ-4’-アリルオキシジフェニルスルホンに変えた以外は実施例1と同様にして感熱記録材料を作製した。[比較例6]実施例1のA液顕色剤分散液中の例示化合物a3を4-ヒドロキシ-4’-イソプロポキシジフェニルスルホン日本曹達社製、商品名:D-8に変えた以外は実施例1と同様にして感熱記録材料を作製した。次いで下記の割合で各分散液を混合して感熱記録層塗液2とした。A液顕色剤分散液36.0部C液ロイコ染料分散液18.0部D液増感剤分散液36.0部シリカ水澤化学社製、商品名:P53725分散液17.5部ポリビニルアルコール10水溶液25.0部[実施例5]支持体である上質紙坪量47g/m2の基紙の片面にアンダー層塗液をマイヤーバーで塗工量が乾燥重量で10g/m2になるように塗工及び乾燥送風乾燥機、60°C、2分間し、アンダー塗工紙を得た。このアンダー塗工紙のアンダー層上に感熱記録層塗液2を塗工量が乾燥重量で3.5g/m2となるように塗工及び乾燥送風乾燥機、60°C、2分間した。得られたシートをスーパーカレンダーで平滑度が500~1000秒になるように処理して感熱記録材料を得た。[実施例6]実施例5のD液増感剤分散液中の1,2-ジ-3-メチルフェノキシエタンをβ-ベンジルオキシナフタレンに変更した以外は実施例5と同様にして感熱記録材料を作製した。[実施例7]実施例5のD液増感剤分散液中の1,2-ジ-3-メチルフェノキシエタンをジフェニルスルホンに変更した以外は実施例5と同様にして感熱記録材料を作製した。[実施例8]実施例5のD液増感剤分散液中の1,2-ジ-3-メチルフェノキシエタンをステアリン酸アミドに変更した以外は実施例5と同様にして感熱記録材料を作製した。[比較例7]実施例5のA液顕色剤分散液中の例示化合物a3を4-ヒドロキシ-4’-イソプロポキシジフェニルスルホン日本曹達社製、商品名:D-8に変更した以外は、実施例5と同様にして、感熱記録材料を作製した。[比較例8]実施例6のA液顕色剤分散液中の例示化合物a3を4-ヒドロキシ-4’-イソプロポキシジフェニルスルホン日本曹達社製、商品名:D-8に変更した以外は、実施例6と同様にして、感熱記録材料を作製した。[比較例9]実施例7のA液顕色剤分散液中の例示化合物a3を4-ヒドロキシ-4’-イソプロポキシジフェニルスルホン日本曹達社製、商品名:D-8に変更した以外は、実施例7と同様にして、感熱記録材料を作製した。[比較例10]実施例8のA液顕色剤分散液中の例示化合物a3を4-ヒドロキシ-4’-イソプロポキシジフェニルスルホン日本曹達社製、商品名:D-8に変更した以外は、実施例8と同様にして、感熱記録材料を作製した。[比較例11]実施例5のA液顕色剤分散液中の例示化合物a3を特許第2500532号公報に記載の方法で得た4-ヒドロキシ-4’-アリルオキシジフェニルスルホンに変更した以外は、実施例5と同様にして、感熱記録材料を作製した。[比較例12]実施例5のA液顕色剤分散液中の例示化合物a3をビスフェノールA4,4’-イソプロピリデンジフェノールに変更した以外は、実施例5と同様にして、感熱記録材料を作製した。次いで下記の割合で各分散液を混合して感熱記録層塗液3とした。A液顕色剤分散液25.2部B液第2の顕色剤分散液10.8部C液ロイコ染料分散液18.0部D液増感剤分散液36.0部シリカ水澤化学社製、商品名:P53725分散液17.5部ポリビニルアルコール10水溶液25.0部[実施例9]支持体である上質紙坪量47g/m2の基紙の片面にアンダー層塗液をマイヤーバーで塗工量が乾燥重量で10g/m2になるように塗工及び乾燥送風乾燥機、60°C、2分間し、アンダー塗工紙を得た。このアンダー塗工紙のアンダー層上に感熱記録層塗液3を塗工量が乾燥重量で3.5g/m2となるように塗工及び乾燥送風乾燥機、60°C、2分間した。得られたシートをスーパーカレンダーで平滑度が500~1000秒になるように処理して感熱記録材料を得た。[実施例10]実施例9のB液第2の顕色剤分散液中のビス3-アリル-4-ヒドロキシフェニルスルホンを特許第2500532号公報に記載の方法で得た4-ヒドロキシ-4’-アリルオキシジフェニルスルホンに変更した以外は実施例9と同様にして感熱記録材料を作製した。[実施例11]実施例9のB液第2の顕色剤分散液中のビス3-アリル-4-ヒドロキシフェニルスルホンを4-ヒドロキシ-4’-プロポキシジフェニルスルホンエーピーアイコーポレーション社製、商品名:トミラックKNに変更した以外は実施例9と同様にして感熱記録材料を作製した。[実施例12]実施例9のB液第2の顕色剤分散液中のビス3-アリル-4-ヒドロキシフェニルスルホンをビスフェノールS4,4’-ジヒドロキシジフェニルスルホンに変更した以外は実施例9と同様にして感熱記録材料を作製した。[実施例13]実施例9のB液第2の顕色剤分散液中のビス3-アリル-4-ヒドロキシフェニルスルホンをビスフェノールC2,2’-ビス4-ヒドロキシ-3-メチルフェニルプロパンに変更した以外は実施例9と同様にして感熱記録材料を作製した。[実施例14]実施例9のB液第2の顕色剤分散液中のビス3-アリル-4-ヒドロキシフェニルスルホンをビスフェノールA4,4’-イソプロピリデンジフェノールに変更した以外は実施例9と同様にして感熱記録材料を作製した。[実施例15]実施例9のB液第2の顕色剤分散液中のビス3-アリル-4-ヒドロキシフェニルスルホンを国際公開第02/098674号パンフレットに記載のフェノール-ホルマリン縮合物エーピーアイコーポレーション社製、商品名:トミラック224に変更した以外は実施例9と同様にして感熱記録材料を作製した。[実施例16]実施例9のA液顕色剤分散液の量を36.0部に変更し、B液第2の顕色剤分散液中のビス3-アリル-4-ヒドロキシフェニルスルホンを特許第4004289号公報に記載のジフェニルスルホン化合物エーピーアイコーポレーション社製、商品名:トミラック214に変更した以外は実施例9と同様にして感熱記録材料を作製した。[実施例17]実施例9のA液顕色剤分散液の量を32.4部に変更し、B液第2の顕色剤分散液中のビス3-アリル-4-ヒドロキシフェニルスルホンを特許第4004289号公報に記載のジフェニルスルホン化合物エーピーアイコーポレーション社製、商品名:トミラック214に変更し、B液第2の顕色剤分散液の量を3.6部に変更した以外は実施例9と同様にして感熱記録材料を作製した。[実施例18]実施例9のB液第2の顕色剤分散液中のビス3-アリル-4-ヒドロキシフェニルスルホンを特許第4004289号公報に記載のジフェニルスルホン化合物エーピーアイコーポレーション社製、商品名:トミラック214に変更した以外は実施例9と同様にして感熱記録材料を作製した。[実施例19]実施例9のA液顕色剤分散液の量を36.0部に変更し、B液第2の顕色剤分散液中のビス3-アリル-4-ヒドロキシフェニルスルホンを特許第3913820に記載のジフェニルスルホン架橋型化合物日本曹達社製、商品名:D-90に変更した以外は実施例9と同様にして感熱記録材料を作製した。[実施例20]実施例9のA液顕色剤分散液の量を32.4部に変更し、B液第2の顕色剤分散液中のビス3-アリル-4-ヒドロキシフェニルスルホンを特許第3913820号公報に記載のジフェニルスルホン架橋型化合物日本曹達社製、商品名:D-90に変更し、B液第2の顕色剤分散液の量を3.6部に変更した以外は実施例9と同様にして感熱記録材料を作製した。[実施例21]実施例9のB液第2の顕色剤分散液中のビス3-アリル-4-ヒドロキシフェニルスルホンを特許第3913820号公報に記載のジフェニルスルホン架橋型化合物日本曹達社製、商品名:D-90に変更した以外は実施例9と同様にして感熱記録材料を作製した。[実施例22]実施例9のA液顕色剤分散液の量を36.0部に変更し、B液第2の顕色剤分散液中のビス3-アリル-4-ヒドロキシフェニルスルホンを4,4’-ビス3-フェノキシカルボニルアミノメチルフェニルウレイドジフェニルスルホンに変更した以外は実施例9と同様にして感熱記録材料を作製した。[実施例23]実施例9のA液顕色剤分散液の量を36.0部に変更し、B液第2の顕色剤分散液中のビス3-アリル-4-ヒドロキシフェニルスルホンを特許第4601174号公報に記載されたN-p-トルエンスルホニル-N’-3-p-トルエンスルホニル-オキシ-フェニルウレア化合物に変更した以外は実施例9と同様にして感熱記録材料を作製した。次いで下記の割合で各分散液を混合して感熱記録層塗液4とした。A液顕色剤分散液36.0部C液ロイコ染料分散液18.0部D液増感剤分散液36.0部E液ヒンダードフェノール系化合物分散液3.6部シリカ水澤化学社製、商品名:P53725分散液17.5部ポリビニルアルコール10水溶液25.0部[実施例24]支持体である上質紙坪量47g/m2の基紙の片面にアンダー層塗液をマイヤーバーで塗工量が乾燥重量で10g/m2になるように塗工及び乾燥送風乾燥機、60°C、2分間し、アンダー塗工紙を得た。このアンダー塗工紙のアンダー層上に感熱記録層塗液4を塗工量が乾燥重量で3.5g/m2となるように塗工及び乾燥送風乾燥機、60°C、2分間した。得られたシートをスーパーカレンダーで平滑度が500~1000秒になるように処理して感熱記録材料を得た。[実施例25]実施例24のE液ヒンダードフェノール系化合物分散液中の1,1,3-トリス2-メチル-4-ヒドロキシ-5-t-ブチルフェニルブタン大阪新薬社製、商品名:OS-930を1,1,3-トリス2-メチル-4-ヒドロキシ-5-シクロヘキシルフェニルブタンアデカ社製、商品名:DH-43に変更した以外は実施例24と同様にして感熱記録材料を作製した。[実施例26]実施例24のE液ヒンダードフェノール系化合物分散液中の1,1,3-トリス2-メチル-4-ヒドロキシ-5-t-ブチルフェニルブタン大阪新薬社製、商品名:OS-930を4,4’-ブチリデンビス-6-t-ブチル-3-メチルフェノールエーピーアイコーポレーション社製、商品名:ヨシノックスBBに変更した以外は実施例24と同様にして感熱記録材料を作製した。[実施例27]実施例24のE液ヒンダードフェノール系化合物分散液中の1,1,3-トリス2-メチル-4-ヒドロキシ-5-t-ブチルフェニルブタン大阪新薬社製、商品名:OS-930をオリゴマー型ヒンダードフェノールELIOCHEM社製、商品名:WINGSTAYLに変更した以外は実施例24と同様にして感熱記録材料を作製した。[実施例28]実施例24のE液ヒンダードフェノール系化合物分散液の量を1.8部に変更した以外は実施例24と同様にして感熱記録材料を作製した。[実施例29]実施例24のA液顕色剤分散液の量を34.2部に変更し、E液ヒンダードフェノール系化合物分散液の量を1.8部に変更した以外は実施例24と同様にして感熱記録材料を作製した。[実施例30]実施例24のA液顕色剤分散液の量を32.4部に変更した以外は実施例24と同様にして感熱記録材料を作製した。[実施例31]実施例24のA液顕色剤分散液の量を25.2部に変更し、E液ヒンダードフェノール系化合物分散液の量を10.8部に変更した以外は実施例24と同様にして感熱記録材料を作製した。上記の実施例及び比較例で得られた感熱記録材料について次のような評価を行った。<印字濃度>大倉電機社製の感熱プリンタTH-PMDを使用して、感熱記録材料に印加エネルギー0.35mJ/dotで市松模様を印字し、白紙部及び記録部画像の濃度をマクベス濃度計GretagMacbeth社製、RD914、アンバーフィルター使用で測定した。<耐熱性>大倉電機社製の感熱プリンタTH-PMDを使用して、感熱記録材料に印加エネルギー0.35mJ/dotで市松模様を印字し、60°Cにおいて24時間放置する試験を行った後、白紙部及び記録部画像の濃度をマクベス濃度計GretagMacbeth社製、RD914、アンバーフィルター使用で測定し、下記の式にて残存率及び、記録部と白紙部のコントラストを算出した。残存率の結果を表1、表5-1、表5-2に示す。コントラストの結果を表1に示す。残存率=試験後の記録部画像濃度/試験前の記録部画像濃度×100記録部と白紙部のコントラスト=試験後の記録部画像濃度―試験後の白紙部濃度<耐可塑剤性>大倉電機社製の感熱プリンタTH-PMDを使用して、感熱記録材料に印加エネルギー0.35mJ/dotで市松模様を印字し、表裏にダイヤラップ三菱樹脂社製を接触させ23°Cで2時間放置する試験を行った後、記録部画像の濃度をマクベス濃度計GretagMacbeth社製、RD914、アンバーフィルター使用で測定し、下記の式にて残存率を算出した。結果を表2、表5-1、表5-2に示す。残存率=試験後の記録部画像濃度/試験前の記録部画像濃度×100<立ち上がり感度>大倉電機社製の感熱プリンタTH-PMDを使用して、感熱記録材料に印加エネルギー0.255mJ/dotで市松模様を印字し、白紙部及び記録部画像の濃度をマクベス濃度計GretagMacbeth社製、RD914、アンバーフィルター使用で測定した。結果を表3、表4に示す。<耐湿性>大倉電機社製の感熱プリンタTH-PMDを使用して、感熱記録材料に印加エネルギー0.35mJ/dotで市松模様を印字し、40°C、90Rhの環境下で24時間放置した後、記録部画像の濃度をマクベス濃度計GretagMacbeth社製、RD914、アンバーフィルター使用で測定し、下記の式にて残存率を算出した。結果を表5-1、表5-2に示す。残存率=試験後の記録部画像濃度/試験前の記録部画像濃度×100<耐水性>大倉電機社製の感熱プリンタTH-PMDを使用して、感熱記録材料に印加エネルギー0.35mJ/dotで市松模様を印字し、20°Cの水中に24時間放置した後、記録部画像の濃度をマクベス濃度計GretagMacbeth社製、RD914、アンバーフィルター使用で測定し、下記の式にて残存率を算出した。結果を表5-1、表5-2に示す。残存率=試験後の記録部画像濃度/試験前の記録部画像濃度×100[実施例32]実施例24のE液ヒンダードフェノール系化合物分散液中の1,1,3-トリス2-メチル-4-ヒドロキシ-5-t-ブチルフェニルブタン大阪新薬社製、商品名:OS-930を2,2’-メチレンビス-4-メチル-6-t-ブチルフェノールエーピーアイコーポレーション社製、商品名:ヨシノックス425に変更した以外は実施例24と同様にして感熱記録材料を作製した。[実施例33]実施例24のE液ヒンダードフェノール系化合物分散液中の1,1,3-トリス2-メチル-4-ヒドロキシ-5-t-ブチルフェニルブタン大阪新薬社製、商品名:OS-930を4,4’-チオビス-6-t-ブチル-3-メチルフェノール住友化学社製、商品名:スミライザーWXRに変更した以外は実施例24と同様にして感熱記録材料を作製した。上記の実施例5、24~33、比較例1~3で得られた感熱記録材料について次のような評価を行った。<印字濃度>大倉電機社製の感熱プリンタTH-PMDを使用して、感熱記録材料に印加エネルギー0.35mJ/dotで市松模様を印字し、白紙部及び記録部画像の濃度をマクベス濃度計GretagMacbeth社製、RD914、アンバーフィルター使用で測定した。<耐熱性>大倉電機社製の感熱プリンタTH-PMDを使用して、感熱記録材料に印加エネルギー0.35mJ/dotで市松模様を印字し、60°Cにおいて24時間放置する試験を行った後、白紙部及び記録部画像の濃度をマクベス濃度計GretagMacbeth社製、RD914、アンバーフィルター使用で測定し、下記の式にて残存率及び、記録部と白紙部のコントラストを算出した。結果を表6に示す。残存率=試験後の記録部画像濃度/試験前の記録部画像濃度×100記録部と白紙部のコントラスト=試験後の記録部画像濃度―試験後の白紙部濃度表1の結果から明らかなように、本発明のフェノールスルホン酸アリールエステルを顕色剤として用いた実施例1、2は、従来の顕色剤を用いた比較例1~3に比べて、発色感度が充分に高く、且つ、耐熱性試験後の白紙部と記録部とのコントラストが明瞭であった。また、表2の結果から明らかなように、本発明のフェノールスルホン酸アリールエステルを顕色剤として用いた実施例1~4は、耐可塑剤性も従来の顕色剤を用いた比較例1~5と比較して優れていた。さらに、増感剤を配合しない場合でも、実施例1~4は低印加エネルギー0.255mJ/dotでの発色感度が高く、立ち上がり感度が優れていた表3。種々の増感剤を配合した場合、本発明のフェノールスルホン酸アリールエステルを顕色剤として用いた実施例5~8は、従来の顕色剤を用いた比較例7~12に比べて、低印加エネルギー0.255mJ/dotでも発色感度が高く、立ち上がり感度が優れていた。第2の顕色剤やヒンダードフェノール系化合物を併用した実施例9~31でも発色感度は十分高かった表4。また、表5-1および表5-2の結果から明らかなように、本発明のフェノールスルホン酸アリールエステルを顕色剤として用いた実施例5~8は十分な発色感度を有し、耐可塑剤性評価、耐湿性評価の記録部残存率が特に良好であった。第2の顕色剤を併用した実施例9~23は、発色感度を十分維持したまま、耐熱性評価、耐水性評価、耐湿性評価の記録部残存率がさらに向上した。ヒンダードフェノール系化合物を併用した実施例24~31は、発色感度を十分維持したまま、耐水性評価、耐湿性評価の記録部残存率がさらに向上した。さらに、表6の結果から明らかなように、特定のヒンダードフェノール化合物を用いた実施例24~31では、白紙部の耐熱性がさらに改善した。よって、本発明のフェノールスルホン酸アリールエステルは、発色感度が極めて高く、低印加エネルギーで印字されても良好な画像濃度を与えすなわち、立ち上がり感度が高く、且つ白紙部と記録部画像の良好な保存性耐熱性、耐可塑剤性等を兼ね備えた、非常に優れた顕色剤である。本発明は、日本で出願された特願2010-208341を基礎としており、その内容は本明細書に全て包含されるものである。"